[normattiva_dump]

Scaldata a 60 °C per lungo tempo diventa plastica, ma raffreddata riprende le sue caratteristiche elastiche. A 140 °C diviene vischiosa, a 180 °C fonde in un liquido nerastro. È insolubile in acqua, in acqua calda si rigonfia e diviene molle. Descrizione chimica: è costituita principalmente da idrocarburi solidi (poliisoprene 1.4 cis) 95-98% e da resine 1-3%. Contiene piccole quantità di albuminoidi. Densità: 0.91-0.97%. Impurezza massima: % 0.05. Ceneri: max % 0.60 determinate a 550 °C. Azoto: max % 0.65 (secondo KJELDAHL). Sostanze volatili: max 1.10. Plasticità Wallace: 30. B) GOMME DA SINTESI 1) Copolimero Butadiene-Stirene. a) Gomma solida. Descrizione: gomma ottenuta da latici contenenti un copolimero butadiene-stirene e come emulsionanti acidi grassi alimentari. La coagulazione viene fatta con sali alimentari. Descrizione chimica: copolimeri ottenuti per polimerizzazione del butadiene e dello stirene in un rapporto approssimativo di 3: 1. Stirene combinato: da 20 a 50%. Requisiti di purezza: sostanze volatili % max 1.5 (principalmente acqua); ceneri % max 1.5 determinato a 550 °C; sapone residuo % max 0.5; stirene residuo base gommosa meno di 1 ppm; Butadiene residuo nullo. b) Latice. Descrizione: latice costituito da un copolimero butadiene-stirene. Descrizione chimica: copolimeri ottenuti polimerizzando a caldo butadiene e stirene in un rapporto approssimativo di 3: 1, impiegando saponi di acidi grassi come emulsionanti. Solidi totali %: 26-45. PH: 9.5-11.5. Densità del latice: 0.99-1.00. Stirene combinato %: 22.5-48. Stirene residuo max %: 0.12 prima della coagulazione. Prodotto purificato: il latice deve essere sottoposto ad un opportuno trattamento termico, ad un lavaggio idoneo a eliminare i catalizzatori ed agenti emulsionanti e coagulato con sali alimentari. Le caratteristiche ed i requisiti di purezza del prodotto così ottenuto rispecchiano quelli della gomma solida (vedi precedente punto a), ad eccezione del contenuto in acqua. I coaguli ottenuti non vengono essicati poiché utilizzati subito nel processo produttivo delle gomme basi. In questa fase si ha l'eliminazione completa dell'acqua. 2) Copolimero isobutilene-isoprene. Descrizione: gomma solida inodore e insapore esente da sostanze tossiche e da antiossidanti, nonché resistente all'ozono ed ai grassi animali e vegetali. Descrizione chimica: copolimero ottenuto per polimerizzazione dell'isobutilene e dell'isoprene (C4 H8 )n (C5 H8 ) n, si decompone a più di 250 °C. Peso specifico: 0.92. Viscosità ML-8" 100 °C: 70. Requisiti di purezza: Sostanze volatili % max 0.30; Sostanze totali % max 0.50 \ > determinate a 550 °C. Ceneri solubili in HCL % max 0.05 / 3) Copolimero acetato di vinile e laurato di vinile. Descrizione: copolimero termoplastico inodore, insapore e incolore. Descrizione chimica: ottenuto per polimerizzazione del vinil acetato e vinil laurato. (CH2 = CH - COO CH3 )n (CH2 = CH - COO (CH2 )10 CH3 )n Viscosità (DIN 4 sec) ca. 130-170. Requisiti di purezza: n. di acidità max 0.5 (mg KOH/g); sostanze volatili % max 1.0; metalli pesanti totali max 20 ppm; piombo max 3 ppm; Arsenico (come As2 O3 ) max 1 ppm. 4) Poliisobutilene. Descrizione: polimero termoplastico, incolore, inodore, insapore, esente da sostanze tossiche e da antiossidanti, con ottima resistenza all'invecchiamento. Insolubile in alcooli, esteri e chetoni, solubile in idrocarburi e idrocarburi clorurati. Descrizione chimica: polimero dell'isobutilene (C4 H8 )n . Peso specifico: 0.92. Peso molecolare minimo: 37.000 (flory). Sostanze volatili: meno del 3%. Ceneri: da 0.03 al 2.5% determinate a 550 °C. II) SOSTANZE AGGIUNTIVE A) RESINE 1) Resine vegetali terpeniche. Descrizione: polimeri termoplastici a basso peso molecolare con ottima resistenza all'ossidazione, insolubili in acqua, solubili nei solventi alifatici, aromatici e solventi clorurati. Descrizione chimica: polimeri dell'alfa pinene (C10 H16 )n aventi un punto di rammollimento minimo di 155 °C determinato con il metodo capillare USP. 2) Resine da sintesi. Descrizione: polimeri termoplastici con ottima resistenza all'ossidazione. Insolubili in acqua, solubili nei solventi alifatici, aromatici e solventi clorurati. Descrizione chimica: polimeri ottenuti per polimerizzazione dell'alfa pinene, beta pinene e o del dipentene (C10 H16 )n . Peso molecolare: circa 1100. Peso specifico: 0.98. Punto di infiammabilità: superiore a 204 °C. Punto di rammollimento: circa 115 °C Ring and Ball. Requisiti di purezza: N. di acidità inferiore a 5 (mg KOH/g). N. di saponificazione inferiore a 5 (mg KOH/g). Colore inferiore a 4 (scala Gardner). 3) Polietilene. Descrizione: prodotto plastico in polvere o granuli bianchi, inodore e insapore. Resina semirigida con ottime caratteristiche di inerzia chimica. A temperature ambiente non è solubile nei solventi. Solubile a 60 °C nei solventi alifatici e aromatici. Descrizione chimica: ottenuto per polimerizzazione dell'etilene. Peso molecolare: da 2000 a 21000. Densità: 0.92. Conforme a decreto ministeriale 21 marzo 1973 e successive modificazioni e aggiornamenti. 4) Acetato di polivinile. Descrizione: materia plastica altamente resistente all'ivecchiamento, inodore e insapore. Esposta all'acqua tende ad assorbirla. A 25 °C l'assorbimento d'acqua dopo 7 giorni di esposizione è del 5%. È solubile in acetone, alcool, acido acetico, toluene, idrocarburi clorurati; è insolubile in idrocarburi alifatici, xilene, alcooli superiori. Descrizione chimica: omopolimero ottenuto per polimerizzazione dell'acetato di vinile. (CH2 = CH.O.CO.CH3 )n . Peso molecolare minimo: 15.000. Peso specifico: ca. 1.17. 5) Esteri di resine vegetali. 5a) Esteri di glicerolo con colofonia naturale. Descrizione: resine termoplastiche ottenute con un procedimento speciale in modo da avere un prodotto con un numero di acidità basso e un minimo odore (purificate in corrente di vapore).